REVENDICATIONS -1- Procédé de réalisation de membranes silicones architecturales par revêtement d'un textile architectural avec au moins une couche d'élastomère silicone, caractérisé en ce qu'il comprend les étapes suivantes : # une étape de dépôt sur ledit textile architectural ; d'au moins une couche d'une émulsion aqueuse de polyorganosiloxane (POS) réticulable en élastomère par des réactions de polyaddition et comprenant: (A) au moins un POS présentant par molécule au moins deux groupements fonctionnels insaturés de type alcényle en C2-C6, liés au silicium, (B) au moins un POS présentant par molécule au moins trois atomes d'hydrogène liés au silicium (C) au moins un promoteur d'adhérence spécial choisi dans le groupe de composés comprenant les hydrocolloïdes protecteurs, les silanes et/ou les POS hydroxylés porteurs par molécule d'au moins un groupement hydroxyle et d'au moins une fonction aminée et salifiée, et leurs mélanges, avec la condition selon laquelle le pourcentage en poids du promoteur d'adhérence (C) par rapport à la phase silicone est strictement situé dans l'intervalle allant de 0,005 à 10 %, de préférence de 0,03 à 5 % et plus préférentiellement encore de 0,05 à 4 %, (D) au moins un catalyseur, (E) au moins un tensioactif, (F) éventuellement au moins une résine POS comportant au moins deux groupements alcényles, (G) au moins un inhibiteur de réticulation, (H) éventuellement au moins un agent de fixation du pH, (I) éventuellement au moins un additif de formulation, (J) éventuellement une charge, (K) et de l'eau, # puis une étape de réticulation, de manière à obtenir un textile architectural revêtu d'une couche d'élastomère, de telle sorte que le rapport du poids de l'enduction exprimée en sec au poids du textile architectural soit inférieur à 0,2 et de préférence compris entre 0,05 et 0,11. -2- Procédé selon la revendication 1, caractérisé en ce que l'étape de dépôt est une étape d'enduction. -3- Procédé selon la revendication 2, caractérisé en ce que l'enduction est réalisée par racle, en particulier par racle sur cylindre, racle en l'air et racle sur tapis, par foulardage, notamment par exprimage entre deux rouleaux ou encore par rouleau lécheur, cadre rotatif, rouleau inverse "reverse roll", par transfert, par sérigraphie, par héliographie, ou par pulvérisation. -4- Procédé selon l'une quelconque des revendications 1 à 3, caractérisé en ce que le textile architectural comprend des fibres et/ou des fils choisis dans le groupe de matériaux comprenant : le verre, la silice, les métaux, la céramique, le carbure de silicium, le carbone, le bore, les fibres naturelles comme le coton, la laine , le chanvre, le lin, les fibres artificielles comme la viscose, ou des fibres cellulosiques, les fibres synthétiques comme les polyesters, les polyamides, les polyacryliques, les chlorofibres, les polyoléfines, les caoutchoucs synthétiques, l'alcool polyvinylique, les aramides, les fluorofibres, les phénoliques. -5- Procédé selon l'une quelconque des revendications 1 à 4, caractérisé en ce que le textile architectural lorsqu'il est choisi parmi les matériaux inorganiques possède, une fois revêtu, un Pouvoir Calorifique Supérieur (PCS) inférieur ou égal à 4200 KJ/Kg. -6- Membrane silicone architecturale obtenue à partir d'un textile architectural: - par dépôt sur ce dernier d'au moins une couche d'une émulsion aqueuse de polyorganosiloxane (POS) réticulable en élastomère par des réactions de polyaddition, et adaptée à l'imprégnation de textiles architecturaux, et comprenant : (A) au moins un POS présentant par molécule au moins deux groupements fonctionnels insaturés de type alcényle en C2-C6, liés au silicium, (B) au moins un POS présentant par molécule au moins trois atomes d'hydrogène liés au silicium (C) au moins un promoteur d'adhérence spécial choisi dans le groupe de composés comprenant les hydrocolloïdes protecteurs, les silanes et/ou les POS hydroxylés porteurs par molécule d'au moins un groupement hydroxyle et d'au moins une fonction aminée et salifiée, et leurs mélanges, avec la condition selon laquelle le pourcentage en poids du promoteur d'adhérence (C) par rapport à la phase silicone est strictement situé dans l'intervalle allant de 0,005 à 10 %, de préférence de 0,03 à 5 % et plus préférentiellement encore de 0,05 à 4 %, (D) au moins un catalyseur, (E) au moins un tensioactif, (F) éventuellement au moins une résine POS comportant au moins deux groupements alcényles, (G) éventuellement au moins un inhibiteur de réticulation, (H) éventuellement au moins un agent de fixation du pH, (I) éventuellement au moins un additif de formulation, (J) éventuellement une charge, (K) et de l'eau, puis par réticulation des POS contenus dans l'émulsion déposée sur le textile. -7- Membrane selon la revendication 6, caractérisé en ce qu'elle est constituée par un textile comprenant des fibres et/ou des fils choisis dans le groupe de matériaux comprenant : le verre, la silice, les métaux, la céramique, le carbure de silicium, le carbone, le bore, les fibres naturelles comme le coton, la laine ,le chanvre, le lin, les fibres artificielles comme la viscose, ou des fibres cellulosiques, les fibres synthétiques comme les polyesters, les polyamides, les polyacryliques, les chlorofibres, les polyoléfines, les caoutchoucs synthétiques, l'alcool polyvinylique, les aramides, les fluorofibres, les phénoliques. -8- Membrane selon la revendication 6 ou 7, caractérisée en ce que son Pouvoir Calorifique Supérieur (PCS) est inférieur ou égal à 4200 kJ/kg et de préférence inférieur ou égal à 2500 kJ/kg. -9- Membrane selon l'une des revendications 6 à 8 ou obtenue par le procédé selon l'une des revendications 1 à 5, caractérisée en ce qu'elle est destinée à l'architecture intérieure et extérieure ou la protection solaire. -10- Membrane selon la revendication 9, caractérisée en ce qu'elle présente un poids inférieur à 1200 g/m2 et de préférence compris entre 100 et 500 g/m2.